(57)【特許請求の範囲】
【請求項１】
織り繊維で製作されたプレフォーム（Ｐ）から複合材料で製作された回転形状を備えた部品を製造するための製造装置であって、織り繊維で製作されたプレフォーム（Ｐ）を収容するように意図された空間（２８）を画定する円筒形剛性モールド（１６）と円筒形対向モールド（１８）とを備え、前記円筒形剛性モールド（１６）は、プレフォーム（Ｐ）を収容するように構成され、前記円筒形剛性モールド（１６）は、前記円筒形対向モールド（１８）の熱膨張係数よりも大きな熱膨張係数を備えた材料で製作され、前記装置は、前記空間（２８）内に加圧下で樹脂を注入する手段（３６）であって、前記注入圧力が４バール未満である手段と、前記円筒形剛性モールド（１６）と前記円筒形対向モールド（１８）とによって画定される空間（２８）内に真空圧力を生成することが可能である手段とを備える、製造装置。
【請求項２】
前記円筒形剛性モールド（１６）と前記円筒形対向モールド（１８）との間の熱膨張係数の差異が２３×１０−６Ｋ−１以下である、請求項１に記載の製造装置。
【請求項３】
前記円筒形剛性モールド（１６）がスチールまたはアルミニウム合金で製作される、請求項１または２に記載の製造装置。
【請求項４】
前記円筒形剛性モールド（１６）が長手方向軸線（Ｘ）の円筒形本体（２２）と側部フランジ（２４）とを備え、前記円筒形対向モールド（１８）が円筒形本体（３０）と側部対向フランジ（３２）とを備え、前記側部対向フランジ（３２）が前記側部フランジ（２４）にしっかりと取り付けられるように構成され、前記円筒形剛性モールド（１６）の円筒形本体（２２）と前記円筒形対向モールド（１８）の円筒形本体（３０）とが同心であり、プレフォーム（Ｐ）が前記円筒形剛性モールド（１６）の円筒形本体（２２）と前記円筒形対向モールド（１８）の円筒形本体（３０）との間に位置決めされるように意図され、前記円筒形剛性モールド（１６）の円筒形本体（２２）の材料が前記円筒形対向モールド（１８）の円筒形本体（３０）の熱膨張係数よりも大きな熱膨張係数を有する、請求項１から３のいずれか一項に記載の製造装置。
【請求項５】
長手方向軸線（Ｘ）に沿って前記側部対向フランジ（３２）上に装置の外側に向けて締め付け力を及ぼす手段（４２）と、長手方向軸線（Ｘ）に位置合わせされた前記側部対向フランジ（３２）上に半径方向の締め付け力を及ぼす手段（４４）とを備える、請求項４に記載の製造装置。
【請求項６】
前記側部対向フランジ（３２）と前記側部フランジ（２４）とが等しい熱膨張係数を有する、請求項４または５に記載の製造装置。
【請求項７】
前記側部対向フランジ（３２）と接触する前記円筒形対向モールド（１８）の円筒形本体（３０）の側面が長手方向軸線（Ｘ）に対して傾斜される、請求項４から６のいずれか一項に記載の製造装置。
【請求項８】
前記側部対向フランジ（３２）がいくつかの部位から成り、対向フランジの２つの部位の間の対合面（５０）が長手方向軸線（Ｘ）に対して傾斜される、請求項４から７のいずれか一項に記載の製造装置。
【請求項９】
請求項１から８のいずれか一項に記載の製造装置を使用することによってターボ機械のケーシングを製造する方法であって、
ａ）織り繊維で製作されたプレフォームを製造するステップと、
ｂ）前記プレフォームを円筒形剛性モールド上に取り付けるステップと、
ｃ）円筒形対向モールドを前記プレフォーム上に取り付けるステップと、
ｄ）円筒形剛性モールドと円筒形対向モールドとの間の空間に真空圧力を生成するステップと、
ｅ）４バール未満の圧力下で樹脂を注入するステップと、
ｆ）装置を加熱するステップと、
ｇ）前記樹脂を重合化するステップと、
ｈ）円筒形対向モールドと円筒形剛性モールドとを取り外すステップとを備える、製造方法。
【請求項１０】
ステップａ）とステップｂ）とが同時に行われ、前記プレフォームが直接円筒形剛性モールド上に作り出される、請求項９に記載の製造方法。
【請求項１１】
請求項４に記載の装置を使用して、円筒形対向モールドを前記プレフォーム上に取り付けた後に、円筒形剛性モールドと円筒形対向モールドとの間に締め付け力を掛ける追加のステップを備える、請求項９または１０に記載の製造方法。
【請求項１２】
締め付け力が、長手方向軸線に沿って外側に向かう対向フランジ上への軸線方向力と、内側に向かう対向フランジ上への半径方向力とを備える、請求項１１に記載の製造方法。
【請求項１３】
重合化後、締め付け力が緩められ、円筒形対向モールドと円筒形剛性モールドとが定位置内に残される、請求項１１または１２に記載の製造方法。
【発明の詳細な説明】
【技術分野】
【０００１】
本発明は、複合材料で製作された対象物、特に高度な機械的要件および寸法設定要件を有する対象物、例えばファンケーシングなどのターボ機械のケーシングを製造する装置に関する。本発明は、そのような装置を使用する複合材料で製作された対象物を製造する方法にも関する。
【背景技術】
【０００２】
通常、ターボジェットエンジンは、上流から下流にかけて、低圧圧縮機またはファン、高圧圧縮機、燃焼室、高圧タービン、および低圧タービンを備える。
【０００３】
さらに、ターボジェットエンジンは外部ケーシングまたはファンケーシングと、内部ケーシングと、最初の２つのケーシングに同心である中間ケーシングであって、外部ケーシングおよび内部ケーシングの間で画定された空間を、圧縮および後続の噴霧ガス膨張のための一次空気流路と、希釈空気が流れる二次空気流路とに分割する中間ケーシングとを備える。
【０００４】
ファンケーシングはいくつかの機能を有する。特にファンケーシングはエンジン内に吸気ダクトを画定する。ファンケーシングの機能の別のものとして、吸い込まれた物体あるいは遠心力によって突き出された破損翼の砕片などの破砕物を、それらが航空機の他の部位に到達することのないように保持する破砕物捕捉器を形成する格納ケーシングを形成することがある。
【０００５】
一般的に、ターボジェットエンジンの質量を低減すること、この目的のためにターボジェットを構成する様々な要素の質量を低減することが求められる。この結果を達成するための１つの解決法は、低密度の材料から部品を製造することである。
【０００６】
ファンケーシングはアルミニウム合金で製作される。したがってこれはスチール製ファンケーシングよりも軽量である。
【０００７】
しかしながら、その質量をさらに低減することが求められる。複合材料は興味深い選択肢である。実際、複合材料から製造されることが可能な部品は、過度に高い温度に晒されない部品である。ファンケーシングはそれに該当する。ファンケーシングが晒される場合のある温度は−５０°Ｃから最高１２０°Ｃの程度である。複合材料で製作されたファンケーシングまたは格納ケーシングは最新技術、例えば欧州特許第１９６１９２３号明細書から知られている。ファンケーシングは繊維プレフォームから、心棒周囲の三次元織りによって製作される。製造中に、プレフォームは、心棒と共に封止空間を画定する可撓性ケースによって被覆される。この封止空間内で真空圧力が確立され、空間内に樹脂が導入される。すると真空圧力によって含浸が促進される。次いで樹脂の重合化のステップが起こる。
【０００８】
すると直接ブランク材が得られて、機械加工後にケーシングが得られることを可能にする。
【０００９】
この方法は、「インフュージョン成形による方法」と呼ばれている。この方法は、比較的軽量の機器しか必要としないという利点を有する。しかしながら、部品を製造するのに必要とされる時間は比較的長い。さらに、織り繊維が膨張する場合にプレフォームの不良を解消することには効果がなく、部品の幾何学的形状を保証することが可能でない。
【００１０】
ＲＴＭ（樹脂トランスファ成形）と呼ばれる、液体樹脂の注入による別の方法もある。これは、プレフォームを剛性のモールドと剛性の対向モールドとの間に配置し、モールド同士をしっかりと合わせることから成る。このようにして画定された空間は、製造されるべき対象物の最終寸法を有し、加圧下で樹脂が注入される。注入圧力は１５バールもの大きさである場合がある。
【００１１】
この方法は、比較的短いサイクル周期を有するという利点を有する。さらに、剛性の対向モールドの使用によって膨張が制御されることができる。逆に、この方法は、注入圧力に耐えなければならないことから、特に大型寸法の部品の場合には「大重量」の機器の使用と困難な取り扱いとを必要とする。さらに、膨張が大きすぎる場合、対向モールドが取り付けられるときとモールドが閉鎖されるときとに困難が生じる。
【先行技術文献】
【特許文献】
【００１２】
【特許文献１】欧州特許第１９６１９２３号明細書
【発明の概要】
【発明が解決しようとする課題】
【００１３】
上記のようなケーシングは極めて大きな直径、例えば２ｍ程度を有する可能性があることに留意されたい。その結果、モールドと対向モールドは相当な大きさおよび質量のものとなり、したがってそれらの取り扱いは労力を要する。
【００１４】
この結果、本発明の１つの目的は、複合材料で製作された部品、特にターボ機械のケーシングを製造する装置であって、極めて高い寸法精度を備えた部品が得られることを可能にするとともに、比較的「軽量」であり、取り扱い易い製造装置を提供することである。
【００１５】
本発明の他の目的は、複合材料で製作された部品を製造する方法であって、比較的簡単に実施でき、所望の寸法を備えた部品が得られることを可能にする方法を提供することである。
【課題を解決するための手段】
【００１６】
上述の目的は、剛性のモールドと剛性の対向モールドとを備える製造装置において、内部モールドを形成する材料は、対向モールドを少なくとも部分的に形成する材料よりも極めて大きな膨張係数を有する製造装置によって、かつモールドと対向モールドとの間に４バール未満の比較的低い圧力で樹脂を注入することとによって達成される。
【００１７】
高温で行われる部品の製造中に、このことから生じるモールドと対向モールドとの間の膨張率の差異によって、低温で予め含浸されたプレフォームが圧縮されて、部品の寸法精度を保証する。さらに、注入圧力が低いことから、装置、特に対向モールドは軽量の構造物であることができる。さらに、モールドは低温時に、対象物に求められる最終寸法よりも大きな内部寸法を有する。膨張にもかかわらず、対向モールドのモールド上への取り付けがし易くされる。
【００１８】
対向モールドは、例えば複合材料で製作される。したがって対向モールドは高温でもほとんど膨張しない。さらに、対向モールドは比較的軽量であり、したがってより容易に取り扱われる。
【００１９】
本発明によって、装置は、注入圧力が比較的低いことから比較的軽量であることが可能である。しかしながら、装置は樹脂が圧力下で注入されることを可能にする。モールドと対向モールドとの間の空間内に生成される真空圧力は、プレフォームが満足のいくほどに湿潤されていることを保証する。
【００２０】
対向モールドがモールドへの取り付け用のフランジを有する場合、これらのフランジは有利にモールドの材料の膨張係数に近いまたはそれと等しい膨張係数を備えた材料で製作される。
【００２１】
したがって本発明の主題は主に、織り繊維で製作されたプレフォームから複合材料で製作された部品を製造する装置であって、織り繊維で製作されたプレフォームを受け取るように意図された空間を画定する剛性のモールドと剛性の対向モールドとを備え、モールドは対向モールドの膨張係数よりも有意に大きな膨張係数を備えた材料から製作され、前記装置は樹脂を前記空間内に加圧注入する手段も備える製造装置である。
【００２２】
とりわけ有利なやり方で、対向モールドは複合材料で製作される。次いでモールドは選択的にスチールまたはアルミニウム合金で製作される。
【００２３】
本発明による装置は有利に、モールドと対向モールドとによって画定された空間内に真空圧力を生成することが可能な手段を備えることが可能である。
【００２４】
本発明による装置は、ターボ機械のファンケーシングなどの回転形状を備えた部品が製造されることを可能にする。この目的のために、モールドは長手方向軸線を備えた円筒形本体と側部フランジとを備える。対向モールドは円筒形本体と側部対向フランジとを備える。対向フランジはフランジにしっかりと取り付けられるように意図され、モールドの本体と対向モールドの本体とは同心である。プレフォームはモールドの本体と対向モールドの本体との間に位置決めされるように意図される。モールドの本体の材料は、対向モールドの本体の膨張係数よりも有意に大きな膨張係数を有する。
【００２５】
好ましいやり方では、モールドの膨張係数と対向モールドの膨張係数との間の差異は、２３．１０−６以上である。極めて有利なやり方では、本発明による装置は、締め付け力を長手方向軸線に沿って対向フランジ上にモールドの外側に向けて及ぼす手段と、半径方向の締め付け力を、長手方向軸線に位置合わせされた対向フランジ上に及ぼす手段とを備える。したがって対向モールドをモールドに取り付けるために必要とされる力は小さく、プレフォームが変形するリスクも小さい。
【００２６】
対向モールドの対向フランジとモールドのフランジとは同様のまたは等しい膨張係数を有することが好ましい。
【００２７】
有利に、対向フランジに接触する対向モールドの本体の側面は、長手方向軸線に対して傾斜される。
【００２８】
対向フランジはいくつかの部位で製作されることが可能である。対向フランジの２つの部位の間の対合面は、好ましくは長手方向軸線に対して傾斜されて、対向フランジの部位同士の間の封止部への損傷が限定されるのを可能にする。
【００２９】
本発明の他の主題は、本発明による製造装置を使用してターボ機械のケーシングを製造する方法であって、
ａ）織り繊維で製作されたプレフォームを製造するステップと、
ｂ）プレフォームをモールド上に取り付けるステップと、
ｃ）対向モールドをプレフォーム上に取り付けるステップと、
ｄ）締め付け力を掛けるステップと、
ｅ）圧力下で樹脂を注入し、装置を加熱するステップと、
ｆ）前記樹脂を重合化するステップと、
ｇ）対向モールドとモールドとを取り外すステップと、
を備える方法である。
【００３０】
ステップｄ）中、掛けられる力は、長手方向軸線に沿って外側に向かう対向フランジへの軸方向力と、内側に向かう対向フランジへの半径方向力との両方である。
【００３１】
重合化後、締め付け力は緩められ、対向モールドとモールドは定位置内に残される。
【００３２】
以下に続く説明および添付図面を使用することで、本発明がよりよく理解されよう。
【図面の簡単な説明】
【００３３】
【図１】本発明による装置および方法によってファンケーシングが製造されることが可能なターボジェットエンジンの全体図である。
【図２】本発明による装置および方法を使用して製造されることが可能なファンケーシングの断面図である。
【図３】本発明による製造装置の例示的実施形態の断面図である。
【図４】本発明による製造装置のモールドの斜視図である。
【図５】図３の装置の変化形態の長手方向断面図である。
【図６】本発明による製造装置の有利な例示的実施形態の断面図である。
【図７】対向モールドの対向フランジ同士の間の対合面を示す図６の装置の上面図である。
【図８】図７に対応する例示的な対向フランジのアセンブリの摸式図である。
【発明を実施するための形態】
【００３４】
本発明が、ターボジェットエンジンのファンケーシングの製造への適用に関して以下に記述される。しかしながら、本発明は、複合材料で製作された回転軸を有する任意の対象物、より一般的には複合材料で製作された任意の対象物の製造に適用されることができる。
【００３５】
図１では、本発明によるファンケーシングが装着された軸線Ｘ１のターボジェットエンジンが見られることが可能である。このケーシングは、気体流の流れの方向へ上流から下流にかけて、エンジンの入り口に位置決めされたファン２と圧縮機４と燃焼室６と高圧タービン８と低圧タービン１０とを備える。
【００３６】
ターボジェットエンジンは、ターボジェットエンジンの異なった要素であるいくつかの部位を備えるケーシング内に収容される。このようにファン２はファンケーシング１２によって取り囲まれる。
【００３７】
図２では、円筒形本体１２．１と円筒形本体１２．１の長手方向端部１２．２に位置決めされたフランジとから形成された軸線Ｘ１のファンケーシング１２の断面図が見られることが可能である。
【００３８】
図３では、本発明による注入方法を使用して実施される、複合材料で製作されたケーシングを製造する本発明による装置１４の例示的実施形態が見られることが可能である。ケーシンングは繊維を織ることによって作り出されるプレフォームＰから製造される。
【００３９】
装置１４は軸線Ｘのまわりに全体的な回転プロフィルを有する。装置はモールド１６と対向モールド１８とを備える。
【００４０】
図４に斜視図で表わされるモールド１６は、例えば金属材料などの特定の剛性を有する、膨張係数ｃ１を有する材料で製作される。モールド１６は、例えばスチールまたはアルミニウム合金で製作される。
【００４１】
モールドはファンケーシング１２の内部形状を画定する。図４で表わされた実施例で見られることが可能なように、モールドはリムの形状を有する。モールドは織り繊維で製作されたプレフォームＰを収容するように意図された環状凹部２０を備える。環状凹部２０は、円形断面を有する軸線Ｘの円筒形本体２２と本体２２の長手方向端部それぞれのフランジ２４との間に画定される。したがって円筒形本体２２は、注入および重合化が完了するとケーシングの内部と接触するように意図された半径方向外表面２２．１を備える。
【００４２】
円筒形本体２２は単一部片として作り出されることが可能である。各フランジ２４も単一部片として、あるいはいくつかの角度部位として作り出されることが可能である。
【００４３】
フランジ２４は、剛性アセンブリを作り出すように、例えば、ここでは象徴的に軸線で表わされるネジ２６によって円筒形本体２２に取り付けられる。これらのネジはフランジの全周にわたって角度分配される。
【００４４】
フランジ２４と本体２２とは同じ材料、または同様の値の膨張係数を有する材料で製作されることが可能である。
【００４５】
対向モールド１８がモールド１６内に位置決めされるとケーシングを製造するための空間２８の範囲が区切られるように、対向モールド１８はモールドの凹部２２と一致する環形状を有する。空間２８は織り繊維のプレフォームと樹脂とを収容するように意図される。
【００４６】
対向モールド１８は、ケーシングの外部形状を画定するように意図される。対向モールド１８も、軸線Ｘの環状本体３０と本体３０の長手方向両端部の対向フランジ３２とを備えて、リムの形状を有する。本体３０は以下で「外部本体」と呼ばれ、本体２２は「内部本体」と呼ばれる。
【００４７】
外部本体３０は、プレフォームのまわりに取り付けられることを可能にするように、少なくとも２つの、好ましくは３つの円弧形状の部位から構成される。閉鎖手順は図８で記載された順序（Ｉ、ＩＩ、ＩＩＩ、ＩＶ）で実施される。対向フランジ３２もいくつかの、少なくとも２つの部位で製作される。
【００４８】
したがって外部本体３０は、注入および重合化が完了するとケーシングの半径方向外側面と接触するように意図された半径方向内側面３０．１を備える。
【００４９】
好ましいやり方では、ファンケーシングの場合、長手方向外側に位置決めされたフランジの尾根３２．１、３２．２がケーシングの筒状本体１２．１とフランジ１２．２との間の径を画定する。この構成は機器の製造をし易くし、部品の離型もし易くする。例えば、外部本体の異なった部位がストラッピングによって定位置に保持される。
【００５０】
本発明によると、外部本体３０は、内部本体２２の膨張係数ｃ１よりも有意に小さな膨張係数ｃ２を有する材料で製作される。
【００５１】
膨張係数ｃ１と膨張係数ｃ２の間の差異は選択的に２３．１０−６Ｋ−１の程度である。
【００５２】
モールドを構成する材料の膨張係数は、例えば２３．１０−６Ｋ−１と１２．１０−６Ｋ−１の間であり、対向モールドの少なくとも１つの部位の膨張係数は、例えば０と２３．１０−６Ｋ−１の間である。
【００５３】
外部本体３０は有利に、スチールまたはアルミニウムの膨張率よりも極めて低い膨張率を有する複合材料で製作される。さらに、複合材料は僅かにしか膨張しない。その結果、加熱時に、それらの形状および寸法は僅かにしか、あるいは極僅かにしか変化しない。このように複合材料で製作された対向モールドは、対象物に所望される最終寸法を有する。
【００５４】
逆に、大幅に膨張するモールド１６は、低温時、即ち周囲温度では対象物の最終外部寸法よりも小さな内部寸法を有し、高温時、即ち注入温度では対象物に予定される寸法と等しい内部寸法を有する。
【００５５】
アルミニウムで製作された内部本体２２の場合、外部本体３０はスチールで製作されてもよい。
【００５６】
対向フランジ３２は有利に、フランジ２４の膨張係数に近いまたはそれと等しい膨張係数を備えた材料で製作される。例えば、対向フランジ３２とフランジ２４は同じ材料で製作される。実際、対向フランジ３２はフランジ２４に取り付けられるように意図されることから、これら両方の部位が同様の膨張特性を有することが好ましい。
【００５７】
本発明による製造装置は、加圧下で樹脂を空間２８内に注入する手段も含む。モールドは、空間２８内に出現する注入器を形成し、加圧樹脂供給部に連結された少なくとも１つのチャネル３６によって横断される。注入チャネル３６は一方のフランジ２４に製作される。有利に、いくつかの注入チャネル３６がフランジ２４全体に角度分配される。注入圧力は、４バール未満、例えば２バールから３バール程度であることが好ましい。
【００５８】
他方のフランジ２４は、空間２８内に含まれる空気が注入中に排気されるようにするために、少なくとも１つの通気チャネル３８によって横断される。さらに、この通気チャネルによって、樹脂がこのチャネル３８から逃げるとき、充分な量の樹脂が注入されると検出されることを可能にすることができる。有利に、いくつかの通気チャネル３８が他方のフランジ２４に角度分配される。
【００５９】
変化形態として、注入チャネルおよび通気チャネルが対向モールド内に製作されることが可能である。
【００６０】
対向モールド１８の対向フランジ３２は、例えば、ここでは象徴的に軸線Ｘと平行な軸線で表わされるネジ４２によって、モールドのフランジに取り付けられ、各ネジはフランジとこのフランジの反対側の対向フランジとを貫通する。ネジ４２は有利に、フランジ上に蝶番式に取り付けられる回転ネジの形態である。このように対向モールドの取り付けは簡略化される。
【００６１】
装置の異なった部品は、樹脂に対して有意に封止される空間２８を画定する。
【００６２】
この目的のために、封止部（図示されず）は製造装置の異なった要素同士の間に包含される。
【００６３】
内部本体２２とフランジ２４との間に封止部、例えばＯ−リングが存在する。外部本体３０と対向フランジ３２との間に封止部、例えばＯ−リングが存在する。フランジ２４の異なった部位同士の間と、対向フランジ３２の異なった部位同士の間と、外部本体３０の異なった部位同士の間とにも封止部が存在する。対向フランジ３２とフランジ２４との間にも封止部、例えばＯ−リングが存在する。
【００６４】
好ましいやり方では、内部本体２２とフランジ２４との間と、外部本体３０と対向フランジ３２との間との封止部は、空間２８に可能な限り接近して位置決めされて、樹脂が装置の部品同士の間に過度に貫入するのを防止する。
【００６５】
封止部は、例えばシリコーン樹脂で製作される。
【００６６】
本発明による製造装置は有利に、空間２８内に真空圧力を生成する手段も備える。このように通気チャネル３８が空間２８内に真空圧力を生成するように使用されることが可能である。この目的のために、空間２８も気密となるように設計される。
【００６７】
例えば、対向フランジと内部本体との間に封止部を作り出すために、対向モールドの内部を浮嚢で覆うことが決定されることが可能である。
【００６８】
注入前に空間２８内に真空圧力を生成することはプレフォームの含浸を向上させる。
【００６９】
空間２８内に生成される真空圧力のレベルは、例えば１バール程度である。
【００７０】
図５では、対向モールド１８の外部本体３０と対向フランジ３２との間のアセンブリの有利な変化形態が見られることが可能である。この変化形態では、各フランジ３２はその半径方向内側面に、内部畝内に形成された、外部本体３０の畝３０．２を収容する溝３２．１を備える。このアセンブリは、フランジ３２と外部本体３０との間の封止部を作り出すことをし易くする。
【００７１】
図６には、対向モールドをモールドに取り付けるために必要とされる力が軽減されることを可能にする、本発明による製造装置の他の特に有利な実施形態１１４が見られることが可能である。
【００７２】
図３の装置の要素を指定するために使用される参照記号が、図６の装置の要素を指定するために使用される。
【００７３】
図６の製造装置１１４は、半径方向の締め付け手段が加えられているという点で図３の装置１４とは異なる。
【００７４】
図６の装置は、軸線Ｘのモールド１６とモールド１６に同心の対向モールド１８とを備える。
【００７５】
モールド１６は内部本体２２とその長手方向両端のフランジ２４とを備える。対向モールド１８は外部本体３０と対向フランジ３２とを備える。
【００７６】
さらに、図６による装置１１４は、長手方向の締め付け力を各対向フランジ３２と関連するフランジ２４との間に、装置の外側に向けて掛ける手段を有する。これらの手段は、例えば対向フランジ３２とフランジ２４とを横断するネジ４２である。これらのネジは有利に、対向フランジ上に蝶番式に取り付けられる回転ネジのタイプのものである。フランジ２４は、締め付け力が掛けられるときにネジが位置決めされる切欠部を備える。ナットが、フランジに対して対向フランジの反対側の各ネジ上にねじ込まれ、ＦＳ１と指定された矢印によって象徴化されるように、締め付け力を対向フランジ上に外側に向けて及ぼす。
【００７７】
これらの締め付け手段は装置の全周にわたって角度を付けて取り付けられる。
【００７８】
この有利な実施例による製造装置は、半径方向の締め付け力を対向フランジ上に軸線Ｘの方向に及ぼす手段も備える。ここに表わされる実施例では、矢印ＦＳ２によって象徴的に表わされるこの半径方向の力は、対向フランジ３２の上流のフランジ２４上に追加された停止ブロック４３を介して矢印ＦＳ２の方向に及ぼされる。ここでは象徴的に軸線によって表わされるロックネジ４４が停止ブロック４２内に取り付けられ、これが半径方向に軸線Ｘに向かって対向フランジ３２に対して押圧する。
【００７９】
半径方向と軸方向との締め付け力を限定するように、機械的停止部が有利に取り付けられる。
【００８０】
さらに、対向フランジ３２と接触する外部本体３０の両側面４６は有利に、半径方向に関して内側に向けて有利に４５°で傾斜される。両側面４６と接触する対向フランジの側面４８も同様のやり方で傾斜される。差異膨張が起こると、傾斜側面は封止部を保護するために隙間が制御されることを可能にする。次いで対応モールド１８が、軸方向の締め付け力ＦＳ１と半径方向の締め付け力ＦＳ２とに晒される。するとこの結果生じた締め付け力ＦＳＲがモールドの外側に向けて傾斜される。ＦＳＲ力はここでは原寸に比例して表わされてはいない。軸方向と半径方向の締め付け力のこの組み合わせの効果は、特にプレフォームの大幅な膨張がある場合に、プレフォームのフランジを効果的に緻密化し、したがって対向モールドをモールド上に取り付けるために必要とされる力を限定することである。
【００８１】
さらに、本発明による対向モールドの上面を表わす図７で見られることが可能であるように、対向モールドのフランジの２つの連続した部位の間の対合面５０は、軸方向の締め付け力の方向に対して傾斜されていることが好ましい。傾斜角度αは少なくとも４５°と等しい。
【００８２】
図８では、本発明による製造装置の対向モールドの対向フランジ３２を形成する部位Ｉ、ＩＩ、ＩＩＩ、ＩＶの摸式的に表わされた実施例が見られることが可能である。
【００８３】
複合材料で製作された外部本体３０を形成する部位同士の間の対合面は、例えば真っ直ぐである。
【００８４】
この装置は、特に２０％以上の膨張率を有するプレフォームの場合に有益である。
【００８５】
次に、図６の製造装置を使用する複合材料で製作されたファンケーシングの本発明による製造方法について記述する。
【００８６】
初期段階で、織り繊維で製作されたプレフォームＰが作り出される。
【００８７】
プレフォームＰが織り機上で作り出され、注入プラント内にもたらされ、モールド１６のまわりに位置決めされることが可能である。プレフォームＰは、例えば三次元織りによって製作される。
【００８８】
繊維は、例えば炭素繊維、ガラス繊維、またはＫｅｖｌａｒ（Ｒ）繊維であり、樹脂は、例えばエポキシ樹脂である。
【００８９】
プレフォームがモールド１６上に取り付けられると、対向モールド１８がプレフォームに対してモールド１６上に取り付けられる。これを達成するために、対向フランジ３２と外部本体３０との異なった部位が取り付けられる。半径方向にモールド１６の内側に向けて位置合わせされた締め付け力ＦＳ２が、ネジ４４によって対向フランジ３２上に及ぼされ、外側に向かった軸方向の締め付け力ＦＳ１も、回転ネジ４２によって対向フランジ３２上に及ぼされる。対向モールド３０の対向フランジと外部本体との間の膨張差を許容するために、対向モールド３０の対向フランジと外部本体との間には機械的連結がないことに留意されたい。
【００９０】
先に述べられたように、モールドは低温時には、ケーシングの最終寸法未満の内部寸法を有する。プレフォームＰのモールド内への取り付けと、モールドの対向モールドによる閉鎖とが、プレフォームの大幅な膨張が存在する場合にも行い易くされる。
【００９１】
図６の装置によって、軸方向と半径方向との締め付け力を組み合わせて掛けることによって、対向モールドのモールド上への取り付けは、小さな力しか必要としない。これは、プレフォームおよび封止部を損傷するリスクを軽減する。
【００９２】
次いで有利に空間２８内に１バール程度の真空圧力が生成される。
【００９３】
後続のステップで、最高４バールの圧力下で、樹脂が注入チャネルを介して空間２８内に注入され、同時に空気が通気チャネルを通って逃げる。
【００９４】
次いで樹脂がプレフォームに含浸される。含浸は、真空圧力と注入圧力との組み合わせによってし易くされる。
【００９５】
注入は１６０°Ｃ〜１８０°Ｃ程度の温度で達成される。
【００９６】
この温度で、内部本体２２と外部本体３０との材料が膨張する。膨張するのは主にモールドの本体であって、これによって、内部本体２２の面２２．１が半径方向に外側に向かって移動する。対向モールド１８の本体の面３０．１は概ね変化のない半径方向の位置を有する。
【００９７】
膨張するにつれて、モールドはケーシングの概ね所望の内部寸法を取るようになる。
【００９８】
差異膨張は、非重合化樹脂が含浸されたプレフォームの緻密化を、即ちプレフォームが作り出されてモールド内に取り付けられたときに現れた場合のある任意の折り畳み構造の緻密化を引き起こす。
【００９９】
この緻密化によって、部品の寸法精度が高められる。
【０１００】
したがって、本発明によって、樹脂の重合化の前にプレフォームの自動的な緻密化が見られることが可能である。このように対向モールドを取り付ける前に緻密化を行うことがもはや必要ではない。
【０１０１】
本発明によって、２０％もの大きな膨張率によって、極めて高い精度を備えた部品が生産されることができる。
【０１０２】
次いでプレフォームおよび樹脂が予定の寸法条件を満たすと、重合化のステップが起こる。
【０１０３】
次いで部品への応力を防止するために、未だ高温である間に対向モールドがモールドから緩められる。
【０１０４】
次いで対向モールドの冷却後にモールドが取り外される。冷却中、モールドはその初期寸法に戻る。するとモールドはもはや鋳造部品に応力を掛けない。このようにモールド外しがし易くされる。
【０１０５】
このやり方で得られた部品は、その後一般的に機械加工されるブランク材を形成する。
【０１０６】
一例として、モールドがアルミニウム合金で製作され、対向モールドの外部本体３０がスチールで製作される場合、直径２ｍの部品で、１６０°Ｃの温度では、膨張は、
アルミニウム合金のモールドでは約７．５ｍｍ、
スチールの対向モールドでは約３．７５ｍｍとなる。
【０１０７】
本発明によって約３．７５ｍｍの追加の緻密化が得られる。
【０１０８】
本発明による製造装置に関する注入の条件は、プレフォームへのより速い含浸を可能にする。したがってサイクル周期は短い。このことは、樹脂の含浸が比較的迅速に、約２０分の間に起こらなくてはならないことから、特に有益である。
【０１０９】
製造装置は取り扱いが容易である。実際、特に対向モールドの部位が複合材料で製作されるとき、かつ対向フランジと外部本体との分離の結果として、対向モールドの異なった部位は容易に取り付けられ、取り外されることが可能である。したがって、取り付けと取り外しの時間が短くなって、サイクル周期をさらに短縮する。
【０１１０】
本発明による製造装置は、部品が回転軸を有するか否かに関わらず、複合材料で製作された部品全ての製造に適用される。
【０１１１】
さらに、製造装置は特に大型の軸対称部品の生産に適している。
【０１１２】
ここで記述された締め付け手段および取り付け手段は決して限定的なものでなく、当業者に利用可能な他の全ての手段が適用できる。
【０１１３】
さらに、図３、図５、および図６の製造装置の構造は、フランジが装着されたファンケーシンングの製造に適している。しかしながら、このケーシングは、例えばフランジのないケーシングを製造するように改造されることが可能である。
【０１１４】
本発明による装置は、車体構造要素のタイプの部品、またカバーを製造することにも適している。この場合、モールドの基部は、製造されるべき部品の形状に一致するように形状化され、対向モールドはプレフォームの上面に付けられる。
【図１】
0005901611.tif 000002
【図２】
0005901611.tif 000003
【図３】
0005901611.tif 000004
【図４】
0005901611.tif 000005
【図５】
0005901611.tif 000006
【図６】
0005901611.tif 000007
【図７】
0005901611.tif 000008
【図８】
0005901611.tif 000009